(57)【要約】複数層フィルムの外皮層又は外層において非移行性のスリップ剤(ＰＭＭＡ粒子)を含有する複数層フィルム、一般的に三層フィルムを企図している。本フィルムは金属被覆され得る。非移行性スリップ剤の粒度は、一般的に、それらが一部を構成する外皮層の厚さに等しいか又はそれより大きい。本フィルムは、延伸、通常は二軸延伸される。【特許請求の範囲】
【請求項１】
三層フィルムを含む包装材であり、前記フィルムが、
ａ）エチレン、プロピレン、ブテンのターポリマーであり、前記フィルムの総重量に基いて１５乃至６０重量％の範囲で構成され、５.５乃至１０μｍの範囲の厚さを有するシール層であり、
前記シール層の総重量に基いて５００乃至１０,０００ｐｐｍの範囲で前記シール層において存在し、１０乃至２０μｍの範囲の平均粒度を有し、シール層の厚さの２０％より大きい粒度である粒状のポリメチルメタクリレート(ＰＭＭＡ)を含むシール層、
ｂ）アイソタクチックポリプロピレン(ｉＰＰ)であるコア層であり、前記フィルムの総重量に基いて３０乃至５０重量％の範囲で前記フィルムにおいて存在し、第一表面及び第二表面を有するコア層、及び
ｃ）前記コア層の第二表面に隣接しており、高密度ポリエチレン(ＨＤＰＥ)である金属被覆適性層であり、総フィルムの１５乃至３５重量％の範囲で構成され、１.５乃至１２μｍの範囲で前記フィルムにおいて存在する金属被覆適性層
を含み、前記シール層は前記コア層の第一表面に隣接している、包装材。
【請求項２】
前記フィルムが二軸延伸されている、請求項１に記載の包装材。
【請求項３】
前記金属被覆適性層が、コロナ、火炎又は分極化火炎の１つで処理され、金属被覆されている、請求項２に記載の包装材。
【請求項４】
前記シール層が、３乃至２０μｍの範囲の厚さで前記フィルムにおいて存在し、前記ＰＭＭＡが１，２００乃至８，０００ｐｐｍの範囲で前記シール層において存在し、前記コア層が５乃至１８μｍの範囲の厚さを有し、前記金属被覆適性層が２．５乃至１０μｍの範囲の厚さを有し、前記粒状ＰＭＭＡの粒度がシール層の厚さの４０％より大きい、請求項３に記載の包装材。
【請求項５】
前記シール層が、５乃至１０μｍの範囲の厚さで存在し、前記ＰＭＭＡが１，５００乃至６，０００ｐｐｍの範囲で前記シール層において存在し、前記コア層が５乃至１５μｍの範囲の厚さを有し、前記粒状ＰＭＭＡの粒度がシール層の厚さの５０％より大きい、請求項４に記載の包装材。
【請求項６】
二軸延伸された金属被覆された複数層フィルムを含むスナック用包装材であり、前記フィルムが、
ａ）第一表面及び第二表面を有し、５乃至１５μｍの範囲の厚さを有し、アイソタクチックポリプロピレン(ｉＰＰ)であるコア層、
ｂ）前記コア層の第一表面に隣接しており、３乃至２０μｍの範囲の厚さを有するシール層であり、前記シール層の総重量に基いて１，５００乃至４，０００ｐｐｍの範囲で前記シール層において存在し、シール層の厚さの５０％より大きい粒度である粒状のポリメチルメタクリレート(ＰＭＭＡ)を含むシール層、及び
ｃ）高密度ポリエチレン(ＨＤＰＥ)であり、２.５乃至１０μｍの範囲の厚さを有し、前記コア層の第二表面に隣接している金属被覆適性層
を含み、
前記ｃ）が、その最外部表面において、コロナ、火炎又は分極化火炎の１つにより処理され、次に金属被覆されている包装材。
【請求項７】
ａ）３乃至２０μｍの範囲の厚さを有し、第一表面及び第二表面を有するポリプロピレンコア層、
ｂ）前記コア層の第一表面に隣接しており、エチレン−プロピレン−ブテンターポリマー、エチレン−プロピレンランダムコポリマー(ＥＰ  ｒｃｐ)、プロピレン−ブテンコポリマー(ＰＢ)、低密度ポリエチレン(ＬＤＰＥ)、線状低密度ポリエチレン(ＬＬＤＰＥ)、中密度ポリエチレン(ＭＤＰＥ)、又はそれらの組合わせの１つから選ばれる物質とポリメチルメタクリレート(ＰＭＭＡ)を含み、３乃至２５μｍの範囲の厚さを有する第一外皮層であり、前記ＰＭＭＡが前記の第一外皮層の厚さより少なくとも１０％大きい平均粒径を有する第一外皮層、及び
ｃ）前記コア層の第二表面に隣接しており、高密度ポリエチレン(ＨＤＰＥ)、中密度ポリエチレン(ＭＤＰＥ)及びそれらの組み合わせの１つから選ばれ、１.５乃至１２μｍの範囲の厚さを有する第二外皮層
を含む二軸延伸された複数層フィルム。
【請求項８】
前記の第一外皮層の最外部表面において、コロナ、火炎又は分極化火炎の１つにより処理されており、前記ＰＭＭＡが前記の第一外皮層の厚さより少なくとも１５％大きい平均粒径を有する、請求項７に記載の二軸延伸された複数層フィルム。
【請求項９】
前記の第一外皮層が金属被覆されており、前記ＰＭＭＡが前記の第一外皮層の厚さより少なくとも２０％大きい平均粒径を有する、請求項８に記載の二軸延伸された複数層フィルム。
【請求項１０】
前記ＰＭＭＡの平均粒子直径が、前記の第一外皮層の厚さの４０％より大きい、請求項９に記載の二軸延伸された複数層フィルム。
【請求項１１】
前記シーラント層が、３乃至２０μｍの範囲の厚さを有し、前記ＰＭＭＡが前記の第一外皮層の厚さより少なくとも５０％大きい平均粒子直径を有する、請求項１０に記載の二軸延伸された複数層フィルム。
【請求項１２】
前記ＰＭＭＡが、前記の第二層の総重量に基いて１,０００乃至８,０００ｐｐｍの範囲でシール層において存在する、請求項１１に記載の二軸延伸された複数層フィルム。
【請求項１３】
前記ＰＭＭＡが、前記のフィルムの総重量に基いて１,２００乃至６,０００ｐｐｍの範囲でシール層において存在する、請求項１２に記載の二軸延伸された複数層フィルム。
【請求項１４】
前記の第二外皮層がＨＤＰＥである、請求項１３に記載の二軸延伸された複数層フィルム。
【発明の詳細な説明】
【０００１】
技術的分野
本発明は、一般的に、気密シールを備えながら、フィルムの金属被覆される能力を実質的に低減せずに、容認できる摩擦係数(ＣＯＦ)を与える物質を含有する複数層フィルムに関する。より特定すると、本複数層フィルムは、１つの最外部層に非移行性スリップ剤を含有する。
【０００２】
背景
キャンディー、ポテトチップス、クッキー等を含むスナック食品のような特定の種類の食品の包装材において、複数層フィルムを用いることは慣例である。ポリプロピレンフィルムは、透明性、剛性、防湿性等のようなそれらの優れた物理的性質により、包装材工業において広範に用いられる。それらの非常に望ましい性質にもかかわらず、非改質ポリプロピレンフィルムは、高い固有の摩擦係数及び貯蔵時におけるフィルム対フィルムの破壊性粘着を有する性質を有する。この高いフィルム対フィルムの摩擦係数は、ポリプロピレンフィルムの非改質形態で自動包装装置を用いることを困難にする。
【０００３】
ポリプロピレン及び他の熱可塑性フィルムの摩擦係数特性は、そのポリマー中にスリップ剤を含有させることにより改質され得る。それらのスリップ剤のほとんどは、ポリジアルキルシロキサン又は、エルクアミド及びオレアミドのような脂肪酸のアミド類のように移行性である。それらは、摩擦係数を低減するが、それらの有効性は、そのフィルムの表面へ移行する能力に依存する。望ましい低摩擦係数の発現は、アミドの種類及び量並びに時間及び温度老化影響に依存する。貯蔵及び輸送における及びその後の加工装置工程の間のフィルムの熱履歴でさえ摩擦係数に影響を与える。それに加え、それらの種類の脂肪酸アミドのフィルム表面における存在により、曇り度における増大、艶における低減及び縦筋の存在により表わされる外観の悪影響がもたらされる。それらの物質は、又、湿潤性、並びに溶媒及び水系インク、被覆剤及び粘着剤の付着性に悪影響を及ぼし、又、金属及び／又は被覆剤の付着に潜在的に悪影響を及ぼす。
【０００４】
ＰＣＴ出願のＵＳ９４／１４２８０において、非移行性の粒状の架橋されたヒドロカルビル置換ポリシロキサンスリップ剤を含有するフィルム構造体が記載されている。そのフィルム構造体は、印刷適性でありシール適性であり機械加工性である、表面処理された外表面、並びに組み合わされたスリップ剤及び粘着防止剤として非移行性の粒状の架橋されたヒドロカルビル置換ポリシロキサン、及び／又は液体ポリジメチルシロキサンを有するオレフィンのホモポリマー、コポリマー又はターポリマーの少なくとも１つの層を有する。
【０００５】
改良されたフィルムを提供するために粒状のシロキサン樹脂が用いられるオレフィン系ポリマーフィルムの他の記載は、米国特許第４，９６６,９３３号、第４,７６９,４１８号、第４,６５２,６１８号及び第４,５９４,１３４号に見出される。
【０００６】
米国特許第４,９６６,９３３号では、プロピレンポリマー、架橋されたシリコーン樹脂の微細粉末及びヒドロキシ脂肪酸グリセリドを含有するプロピレンポリマーフィルムが提示されている。真空蒸着への適合性のために、金属被覆層における微細な粉末のシリコーン樹脂及びヒドロキシ脂肪酸グリセリドの規定された量が必要である。実施例３では、金属被覆層(Ｂ)を形成するために微細粉末の架橋されたシリコーン樹脂がポリプロピレンホモポリマーと化合され、外皮層(Ａ)を形成するために微細粉末の架橋されたシリコーン樹脂がエチレン／プロピレン／ブテン−１コポリマーと化合されている二層の同時押出しされたフィルムが提供されている。外皮厚さに対する粒度の報告されている比は、外皮層(Ｂ)では約０.１４３であり、外皮層(Ａ)では約１.２９である。
【０００７】
概要
本願発明者らは、三層複数層フィルムのシール層に含有されるときに非移行性ポリメチルアクリレートスリップ剤が、フィルムの金属被覆される能力を実質的に低減させずに、容認できるＣＯＦを有するフィルムを提供することを見出した。
【０００８】
より特定すると、本発明の態様は、シール可能な外表面を有する、オレフィンポリマーを含有する少なくとも１つのシーラント外皮層を有する、オレフィン系ポリマーコア層を有し、前記シーラント層は非移行性粒子を含有するフィルム構造体を提供する。
【０００９】
オレフィンポリマーコア層の他の表面において、非移行性粒子のポリメチルメタクリレート(ＰＭＭＡ)が実質的に存在しない、外表面を有する金属被覆適性層が存在する。非移行性スリップ剤は、一般的に、フィルム遮蔽性、又は前記コア層に積層され得る他の延伸されたポリプロピレン系フィルム又はポリエステル系フィルムに対する積層結合強度に影響を与えない。
【００１０】
他の態様では、本発明は、コア層(ｂ)の１つの側に、オレフィンコポリマー又はオレフィンターポリマーの第一シーラント外皮層(ａ)を有し、前記の第一シーラント外皮層が非移行性粒子を含有する、フィルム構造体に関する。コア層の反対側には、第一外皮層の粒状ＰＭＭＡを実質的に含有しないエチレンホモポリマーを含有し得る第二外皮層(ｃ)が存在する。本発明の他の態様では、フィルム構造体は、三層フィルムである。
【００１１】
さらに、本発明の態様は、粒状ＰＭＭＡを含有するオレフィンコポリマー又はオレフィンターポリマーを含有するヒートシール適性層(ａ)、オレフィン系ポリマーを含有するコア層(ｂ)、及び層(ａ)の非移行性粒子のポリメチルメタクリレート(ＰＭＭＡ)が実質的に存在しない、エチレンホモポリマーを含有する外層(ｃ)を有するフィルム構造体を同時押出しする工程を含む、フィルムを製造する方法に関する。
【００１２】
本発明のこれらの及び他の面、特徴及び利点は、下記の記載及び特許請求の範囲を参照してより良好に理解されるであろう。
【００１３】
詳細な記載
本発明の特定の態様において、非移行性スリップ剤を含有する複数層フィルムが企図される。その非移行性スリップ剤は、一般的に、シール層中に存在させる。それらの複数層フィルムは、移行性スリップ剤を含有する複数層フィルムと比較して、優れた金属被覆適性特徴及び容認できるＣＯＦを示す。
【００１４】
優れたシール適性とともに容認できるＣＯＦと優れた金属被覆適性の組み合わせは、他の用途も企図されるが、包装用フィルムにおいて、より特定するとスナック包装用フィルムにおいて特に有用である。
【００１５】
非移行性スリップ剤を含有する複数層フィルム、有用な物品へのそれらの加工及びそれらの物品の用途の特定の組合わせについて以下に詳細に記載する。当業者は、本発明の範囲から逸脱せずに、それらの好ましい態様に対して多くの変更がなされ得ることを認識するであろう。例えば、ある特定の非移行性スリップ剤含有フィルムが例示されるが、他の非移行性スリップ剤を含有するフィルムも企図される。
【００１６】
本記載が特定的である範囲について、本発明のある好ましい態様を例示する目的のためのみであり、本発明の概念をそれらの特定の態様に限定すると解釈すべきではない。
【００１７】
より特定すると、本発明の態様により、コア層の表面に隣接する少なくとも１つのシーラント外皮層を有するコア層を含み、そのシーラント外皮層は、シール適性かつ機械加工性である外表面を有し、オレフィンポリマーを含み、そのシーラント外皮層は、改良された粘着防止性及び／又はスリップ性を与える粒状の日移行性スリップ系を含有するフィルム構造体が提供される。その粒状の非移行性スリップ系は、非移行性のＰＭＭＡ粒子を含有する。
【００１８】
コア層のもう一方の側には、外表面を有する、非移行性スリップ剤が実質的に存在しない金属被覆適性層を存在させ得る。実質的に存在しないということによって、金属被覆適性層の重量に基いて、＜５重量％、又は＜２重量％、又は＜１重量％、又は＜０.５重量％、又は０重量％の非移行性スリップ剤が意図される。非移行性スリップ剤は、フィルム遮蔽性、又は他の延伸されたポリプロピレン系フィルム又はポリエステルフィルムに対する積層結合強度に一般的に影響を及ぼさない。本発明の１つの態様において、この非移行性スリップ剤を含有するフィルム層は、その最外部表面において金属被覆され得る。本願発明者らは、シーラント層に含有される非移行性のスリップ剤は、フィルムがロールに巻き取られるときに金属表面の引っ掻きを低減させ得ることを見出した。
【００１９】
本発明の態様は、コア層(ｂ)の１つの側に、シール適性の外表面を有する、オレフィンコポリマー又はオレフィンターポリマーの第一シーラント外皮層(ａ)を有し、前記の第一外皮層が、非移行性ＰＭＭＡを含有する非移行性スリップ剤を含有し、コア層の反対側に、第一シーラント外皮層の非移行性スリップ剤が実質的に存在しない、エチレンホモポリマーを含有する第二外皮層(ｃ)が存在し、第二外皮層は、その上に任意に蒸着されている金属を有するフィルム構造体に関する。
【００２０】
本発明の態様は、さらにＰＭＭＡ粒子を含む非移行性スリップ剤を含有するオレフィンコポリマー又はオレフィンターポリマーを含有するヒートシール適性層(ａ)、オレフィン系ポリマーを含有するコア層(ｂ)、及び層(ａ)の非移行性スリップ剤が実質的に存在しない、エチレンホモポリマーをさらに含有する層(ｃ)を有するフィルム構造体を同時押出しする工程、及び任意に金属を層(ｃ)の表面に蒸着させることによりその表面を金属被覆する工程を含む、フィルムを製造する方法に関する。
【００２１】
コア層
本発明の態様の複数層フィルムのコア層は、アイソタクチックポリプロピレンを含有し得る。本コア層は、第一表面及び第二表面を有する。
【００２２】
本発明の態様において企図されるアイソタクチックポリプロピレン(ｉＰＰ)は、チーグラー・ナッタ触媒又はメタロセン触媒又はそれらの組み合わせを用いて製造されたｉＰＰを含む。一般的にホモアイソタクチックポリプロピレンを企図するが、エチレン、α−オレフィン、ジオレフィン又はそれらの組み合わせを１０％(重量)以下の含量で含有するランダムコポリマーポリプロピレン及び耐衝撃性コポリマーポリプロピレンも企図される。
【００２３】
ｉＰＰのＭＦＲは、０.１乃至１,０００ｄｇ／分、又は１乃至５００ｄｇ／分、又は１０乃至２５０ｄｇ／分、又は１０乃至１００ｄｇ／分の範囲であり得る。
【００２４】
本発明の態様のコア層は、全フィルムにおいて３乃至２０μｍ、又は５乃至１８μｍ、又は５乃至１８μｍの範囲の厚さを有する。一般的に、コア層は、フィルムの総重量に基いて２０乃至６０重量％の範囲で又は３０乃至５０重量％の範囲で全フィルムにおいて存在する。
【００２５】
さらに、外皮層が言及されるが、本外皮層は、全構造体の機能的な要求に基いて、それらに結合された付加的な構造体を有し得る。外皮層に結合されたそのような物質は、一般的に特定の用途のために本三層構造体をさらに増大する。
【００２６】
フィルム構造体のある不透明度が望ましい場合、そのフィルム構造体のコア層は、米国特許第４,３７７,６１６号により製造され得る。
【００２７】
不透明剤が望ましい場合、それらは、コア層の総重量に基いて１０重量％以下、又は５重量％以下、又は１重量％以下の割合でコア層において組み込まれ得る。押出しの前に、適する従来の不透明剤がコア層の溶融混合物に添加され得る。不透明化合物は、一般的によく知られている。それらは鉄酸化物、カーボンブラック、アルミニウム、アルミニウム酸化物、二酸化チタン及びタルクにより例示され得る。
【００２８】
コア層は、延伸されたポリプロピレンフィルムであり得る。延伸は、一軸延伸又は二軸延伸であり得る。さらに、他の態様では、フィルム構造体は、いずれかの層の貼り合わせの後に延伸され得るか、フィルム構造体が完成した後に延伸され得る。
【００２９】
全フィルムは、１０乃至４０μｍ、又は１５乃至３５μｍの範囲の厚さを有する。
【００３０】
第一外皮層
本発明の態様において、第一シーラント外皮層は、コア層の第一表面に隣接する。この第一シーラント外皮層を形成するのに用いられ得ることが企図されるポリマー物質は、ヒートシール可能なポリオレフィン系コポリマー及びターポリマー及びそれらのブレンドにより適切に例示される。それらのコポリマーは、ブロックコポリマー、例えば、エチレンとプロピレンのブロックコポリマー、ランダムコポリマーを含むことにより例示されるが、それらに限定されない。ターポリマーは、エチレン−プロピレン−ブテン−１ターポリマーにより例示される。又、層(ａ)を提供するのに、ヒートシール適性のブレンドが用いられ得る。従って、前記コポリマー又はターポリマーに加えて、ポリプロピレンホモポリマー、例えば、コア層(ｂ)のアイソタクチックポリプロピレンと同じであるポリプロピレンホモポリマーもしくはコア層(ｂ)のアイソタクチックポリプロピレンとは異なるポリプロピレンホモポリマー、又はこの層のヒートシール性を付与しない他の物質が存在し得る。第一外皮層は、付加的に又は代替的に、エチレン−プロピレンランダムコポリマー(ＥＰ  ｒｃｐ)、プロピレン−ブテンコポリマー(ＰＢ)、低密度ポリエチレン(ＬＤＰＥ)、線状低密度ポリエチレン(ＬＬＤＰＥ)、中密度ポリエチレン(ＭＤＰＥ)又はそれらの組み合わせの１つ以上から選ばれる物質が含まれ得るが、それらに限定されない。
【００３１】
第一外皮層は、３乃至２５μｍ、又は３乃至２０μｍの範囲の厚さを有するか又は、その代わりとして、全フィルムの総重量に基いて１０乃至７０重量％、又は１０乃至６０重量％、又は１５乃至６０重量％の範囲において全フィルムにおいて存在する。
【００３２】
第一外皮シーラント層は、又、非移行性スリップ剤、ポリメチルメタクリレート(ＰＭＭＡ)を含有する。
【００３３】
非移行性スリップ剤は、５乃至２５μｍ、又は７乃至２０μｍ、又は１０乃至１８μｍの範囲における(平均)粒度を有する。その代わりとして、非移行性スリップ剤の粒度は、第二外皮層の厚さよりも＞５％、又は＞１０％、又は＞１５％、又は＞２０％、又は＞４０％、又は＞５０％、又は＞６０％、又は＞７０％、又は＞１００％直径において大きくあり得る。
【００３４】
適するエチレン−プロピレン−ブテン−１(ＥＰＢ)ターポリマーは、１乃至８重量％のエチレン、又は３乃至７重量％エチレンと、１乃至１０重量％、又は２乃至８重量％の１−ブテン及び残りの割合のプロピレンのランダム共重合により得られるターポリマーである。前記のＥＰＢターポリマーは、２３０℃において２乃至１６ｄｇ／分、又は３乃至７ｄｇ／分のメルトインデックス、１００℃乃至１４０℃の結晶融点、２５,０００乃至１００,０００の平均分子量及び０.８９乃至０.９２ｇ／ｃｍ３の範囲の密度を有し得る。
【００３５】
コア層と第一外皮シーラント層の間に別な層は禁じられていないが、一般的にそのような層は、存在させない。
【００３６】
第二外皮層
本発明の態様の第二外皮層は、一般的に、コア層の第二表面に隣接する。第二外皮層を形成するのに用いられることが企図される物質は、金属被覆適性ポリマー物質である。そのような物質の典型的な例は、線状低密度ポリエチレン(ＬＬＤＰＥ)、低密度ポリエチレン(ＬＤＰＥ)、中密度ポリエチレン(ＭＤＰＥ)、高密度ポリエチレン(ＨＤＰＥ)又はそれらのブレンドのようなエチレンポリマーの１つから選ばれる物質である。他の企図される金属被覆適性樹脂には、エチレン−ビニルアルコールコポリマー(ＥＶＯＨ)、エチレン−酢酸ビニルコポリマー(ＥＶＡ)及びポリプロピレンホモポリマーが含まれる。第二外皮層は、全フィルムの総重量に基いて１.５乃至１２μｍ、又は２.５乃至１０μｍの範囲の厚さを有し得るか、又は第二外皮層は、全フィルムの総重量に基いて１０乃至４０重量％、又は１２乃至３５重量％の範囲で全フィルムにおいて存在し得る。
【００３７】
この第二外皮層は、第一外皮層に含有される非移行性スリップ剤を添加せずに形成され得る。従って、第二外皮層は、第一外皮層において用いられる非移行性スリップ剤が実質的に存在しないと考えられる。しかし、このことは、最終フィルムの後の取り扱い時に、例えばそのフィルムをロールに巻き取る時に生じ得て、それによって、第一外皮層からの非移行性粒子が第二外皮層の外表面上に抜け落ちて又は第二外皮層内に埋め込まれる、非移行性スリップ剤の成分の偶発的な存在を排除しない。
【００３８】
第二外皮層は、金属被覆され得る。金属被覆の前に、第二外皮層は、火炎、分極化火炎(ｐｏｌａｒｉｚｅｄ  ｆｌａｍｅ)又はコロナの１つにより処理され得る。
【００３９】
非移行性スリップ剤
ポリジアルキルシロキサン、脂肪酸アミド等のような移行性スリップ剤は、それらの金属被覆される層の表面に移行され得て、金属を蒸着させるのを困難にするか又はフィルム表面からの金属の部分的離層をもたらすというそれらの性質により、本発明の態様の考えられる部分ではない。本発明の態様において、非移行性スリップ剤は、非移行性スリップ剤を含有する第二外皮層の総重量に基いて、５００乃至１０,０００ｐｐｍ、又は１,０００乃至８,０００ｐｐｍ、又は１,２００乃至６,０００ｐｐｍ、又は１,５００乃至４,０００ｐｐｍの範囲で第二外皮層において存在する。
【００４０】
本発明の態様により、押出しの前に、第一シール層は、有効量の非移行性スリップ剤と化合され得る。
【００４１】
株式会社日本触媒により製造されるＥＰＯＳＴＡＲ(登録商標)のようなＰＭＭＡ樹脂を含有する粒状の、一般的には球状の物質が企図される。同様の適する物質の他の商業的供給源も存在することが知られている。非移行性により、それらの粒子は、一般的に、移行性のスリップ剤のようにはフィルムの層における位置を変えないことを意図する。
【００４２】
ヒートシール／シール強度
包装材料におけるヒートシールは、一般的に、ラップ、フィンまたはクリンプであり得る。最も頻繁には、スナック用包装材料において有用な垂直形態フィル及びシール並びに／又は水平形態フィル及びクリンプ(それぞれ、ＶＦＦＳ並びに／又はＨＦＦＳ)は、フィンシール及び２つのクリンプシールを用いる。延長された貯蔵寿命のために、気体の通過をさせない、気密物質が望ましい。
【００４３】
金属被覆化
他の態様において、第二外皮層の露出された表面は金属被覆され得る。金属被覆は、金属の薄層の適用により生じる。金属蒸着技術は、本技術分野でよく知られている。典型的には、金属層は、１．５乃至５．０、又は１．８乃至２．６の光学濃度まで適用される。光学濃度は、可視光の吸収の決定をさせ、標準技術により決定される。本フィルムの光学濃度値を得るために、Ｍａｃｂｅｔｈモデル  ＴＤ９３２、Ｔｏｂｉａｓ  Ｄｅｎｓｉｔｏｍｅｔｅｒモデル  ＴＤＸ、又はＭａｃｂｅｔｈモデル  ＴＤ９０３のような商業的デンシトメーターを用いた。デンシトメーターは、フィルム試料片なしで０に設定される。フィルム試料片を試験表面を上に向けてデンシトメーターのアパーチュアプレート上に置く。プローブアームを圧下させ、得られる光学濃度値を記録する。
【００４４】
通常、真空蒸着が、フィルムに金属被覆をするための選択の方法である。アルミニウムが企図される金属であるが、他の金属、フィルムの表面に金属被覆されることができる、例えば、亜鉛、金、銀等も用いられ得る。
【００４５】
典型的には、金属被覆の前に、金属接着を改良するために、第二外皮層の表面は、コロナ、プラズマ、火炎又は分極化火炎により処理され得る
得られた金属被覆されたフィルムは、低い水蒸気透過度特徴及び低い酸素透過度特徴を有する。それらの改良された物理的性質は、フィルムを、食品を、液体を含む食品でさえ包装するために理想的に適合するものにする。
【００４６】
延伸
本発明の態様は、複数フィルムの可能な延伸を含む。押出しの方向における延伸は、縦方向延伸(ＭＤ)として知られており、押出しの方向に対して垂直の延伸は、横方向延伸(ＴＤ)として知られている。延伸は、ＭＤにおいてインフレートフィルムを、ブローアップ比を用いて延伸又は引っ張ることによって完成され得るか又は両方が用いられ得る。又、インフレートフィルム又はキャストフィルムが、フィルム形成工程の後に、又、１つの方向に又は両方の方向に、テンター延伸により延伸され得る。延伸比は、一般的に、１：１乃至１：１５の範囲、又はＭＤにおいて２：４乃至１：１０の範囲、又はＴＤにおいて１：７乃至１：１２の範囲であり得る。延伸は、いずれかの層が付加された後に行われ得る。延伸は、コア層として二軸延伸されたポリプロピレンフィルムの使用に限定され得る。
【００４７】
他の成分
本発明のブレンドにおける他の成分には、顔料、着色料、酸化防止剤、オゾン亀裂防止剤、防曇剤、帯電防止剤、炭酸カルシウム、珪藻土、カーボンブラック、それらの組み合わせのような充填剤等が含まれるが、それらに限定されない。
【００４８】
外皮層のいずれか又は両方は、又、顔料、充填剤、安定剤、光保護剤、又は望ましい場合、他の適する改質成分を含有し得る。さらに、外皮層のいずれか又は両方は、クレー、タルク、ガラス等のような粘着防止剤を少量、任意に含有し得る。それらの粘着防止物質は、機械加工性を最適にするために、単独で用いられ得るか又は異なるサイズ及び形状がブレンドされ得る。
【００４９】
コア層は、帯電防止剤、例えば、ココアミン(ｃｏｃｏａｍｉｎｅ)又はＮ，Ｎビス(２−ヒドロキシエチル)ステリルアミンを含有し得る。適するアミンは、モノアミン、ジアミン又はターシャリーアミンを含む。
【００５０】
定義及び試験計画
溶融流量(ＭＦＲ)：            ＡＳＴＭ  Ｄ  １２３８  条件Ｌ
メルトインデックス(ＭＩ)：    ＡＳＴＭ  Ｄ  １２３８  条件Ｅ
【００５１】
実験
物質：
Ｃｈｉｓｓｏ  Ｃｏｒｐｏｒａｔｉｏｎから入手可能なＣｈｉｓｓｏ  ７７０１
Ｆｉｎａ  Ｏｉｌ  ａｎｄ  Ｃｈｅｍｉｃａｌ  Ｃｏ.から入手可能なＦｉｎａ  ３３７１
ＥｘｘｏｎＭｏｂｉｌ  Ｃｈｅｍｉｃａｌ  Ｃｏ．(テキサス州、ヒューストン)から入手可能なＥｘｘｏｎＭｏｂｉｌ  ＨＤ６７０４.６７
【００５２】
実施例１
同時押出しされた二軸延伸されたフィルム構造体は、Ｃｈｉｓｓｏ  ７７０１の２６ゲージ(６.５μ)シーラント又は第二外皮層を有するポリプロピレンコア(Ｆｉｎａ  ３３７１)である。総フィルムゲージは９０ゲージ(２３μ)である。このシーラント層は、約２,０００ｐｐｍの非移行性スリップ剤を含有し、第一外皮層は、金属被覆適性ＨＤＰＥ(ＥｘｘｏｎＭｏｂｉｌ  ＨＤ６７０４.６７)層である。Ｅｐｏｓｔａｒ(登録商標)  ＭＡ  １０１０球体の平均粒度は１０μｍである。このフィルム構造体は又、フィルムへのアルミニウムの接着を改良するために、かつ積層結合強度を最適にするために、ＨＤＰＥ側に火炎処理されている。
【００５３】
得られた二軸延伸されたフィルム構造体は、延伸機からすぐに取り出して試験した下記の性質を有する。延伸は４.５ＭＤ及び９ＴＤである。
【表１】
2004533354.tif 000002
Ｕ／Ｕが未処理対未処理である場合である。
【００５４】
このフィルムは、延伸、スリッチング及び金属被覆化を通して粘着又は巻取り問題が実質的になく良好に金属被覆する。気密封止範囲は、５０ＰＰＭ(分当り包装数)におけるＦｕｊｉ  Ｍｏｄｅｌ  ＦＷ−７７０  Ｐａｃｋａｇｉｎｇ装置においてかなり狭い。気密クリンプシール範囲は４０゜Ｆであり、気密フィンシール範囲は１０゜Ｆである。クリンプシール強度は、この気密シール領域において１,３００乃至１,５００ｇ／インチであり、フィンシール強度は、１,９００乃至２,４００ｇ／インチである。
【００５５】
実施例２
二番目のフィルム構造体は、シール又は第二外皮層厚さは２６ゲージ(６.５μ)から４０ゲージ(１０μ)に増大させた他は、一番目の例と同一である。
【００５６】
得られた二軸延伸されたフィルム構造体は、延伸機からすぐに取り出して試験した下記の性質を有する。
【表２】
2004533354.tif 000003
【００５７】
このフィルムは、延伸、スリッチング及び金属被覆化を通して粘着又は巻取り問題が実質的になく良好に金属被覆する。気密封止範囲は、５０ＰＰＭにおけるＦｕｊｉ  ７７００  Ｐａｃｋａｇｉｎｇ装置において、実施例１における製品設計よりも非常に大きい。気密クリンプシール範囲は５０゜Ｆであり、気密フィンシール範囲は３０゜Ｆである。クリンプシール強度は、この気密シール領域において２,３００乃至３,０００ｇ／インチであり、フィンシール強度は、３,０００ｇ／インチ以上である。
【００５８】
本発明を、本発明の特定の好ましい態様に関してかなり詳細に記載したが、他の態様も可能である。例えば、特定の使用量及びサイズにおける非移行性スリップ剤を含有する複数層フィルムが記載されているが、他の使用量及びサイズも企図される。従って、特許請求の範囲の精神及び範囲は、本明細書に含まれた好ましい態様の記載に限定されるべきではない。
【国際公開パンフレット】
2004533354.tif 000004
2004533354.tif 000005
2004533354.tif 000006
2004533354.tif 000007
2004533354.tif 000008
2004533354.tif 000009
2004533354.tif 000010
2004533354.tif 000011
2004533354.tif 000012
2004533354.tif 000013
2004533354.tif 000014
2004533354.tif 000015
2004533354.tif 000016
2004533354.tif 000017
2004533354.tif 000018
2004533354.tif 000019
2004533354.tif 000020
【手続補正書】
【提出日】平成15年6月9日(2003.6.9)
【手続補正２】
【補正対象書類名】明細書
【補正対象項目名】００１０
【補正方法】変更
【補正の内容】
【００１０】
他の態様では、本発明は、コア層(ｂ)の１つの側に、オレフィンコポリマー又はオレフィンターポリマーの第一シーラント外皮層(ａ)を有し、前記の第一シーラント外皮層が非移行性粒子を含有する、フィルム構造体に関する。コア層の反対側には、第一シーラント外皮層の粒状ＰＭＭＡを実質的に含有しないエチレンホモポリマーを含有し得る第二外皮層(ｃ)が存在する。本発明の他の態様では、フィルム構造体は、三層フィルムである。


【手続補正３】
【補正対象書類名】明細書
【補正対象項目名】００１９
【補正方法】変更
【補正の内容】
【００１９】
本発明の態様は、コア層(ｂ)の１つの側に、シール適性の外表面を有する、オレフィンコポリマー又はオレフィンターポリマーの第一シーラント外皮層(ａ)を有し、前記の第一シーラント外皮層が、非移行性ＰＭＭＡを含有する非移行性スリップ剤を含有し、コア層の反対側に、第一シーラント外皮層の非移行性スリップ剤が実質的に存在しない、エチレンホモポリマーを含有する第二外皮層(ｃ)が存在し、第二外皮層は、その上に任意に蒸着されている金属を有するフィルム構造体に関する。


【手続補正４】
【補正対象書類名】明細書
【補正対象項目名】００３０
【補正方法】変更
【補正の内容】
【００３０】
第一シーラント外皮層
本発明の態様において、第一シーラント外皮層は、コア層の第一表面に隣接する。この第一シーラント外皮層を形成するのに用いられ得ることが企図されるポリマー物質は、ヒートシール可能なポリオレフィン系コポリマー及びターポリマー及びそれらのブレンドにより適切に例示される。それらのコポリマーは、ブロックコポリマー、例えば、エチレンとプロピレンのブロックコポリマー、ランダムコポリマーを含むことにより例示されるが、それらに限定されない。ターポリマーは、エチレン−プロピレン−ブテン−１ターポリマーにより例示される。又、層(ａ)を提供するのに、ヒートシール適性のブレンドが用いられ得る。従って、前記コポリマー又はターポリマーに加えて、ポリプロピレンホモポリマー、例えば、コア層(ｂ)のアイソタクチックポリプロピレンと同じであるポリプロピレンホモポリマーもしくはコア層(ｂ)のアイソタクチックポリプロピレンとは異なるポリプロピレンホモポリマー、又はこの層のヒートシール性を付与しない他の物質が存在し得る。第一シーラント外皮層は、付加的に又は代替的に、エチレン−プロピレンランダムコポリマー(ＥＰ  ｒｃｐ)、プロピレン−ブテンコポリマー(ＰＢ)、低密度ポリエチレン(ＬＤＰＥ)、線状低密度ポリエチレン(ＬＬＤＰＥ)、中密度ポリエチレン(ＭＤＰＥ)又はそれらの組み合わせの１つ以上から選ばれる物質が含まれ得るが、それらに限定されない。


【手続補正５】
【補正対象書類名】明細書
【補正対象項目名】００３１
【補正方法】変更
【補正の内容】
【００３１】
第一シーラント外皮層は、３乃至２５μｍ、又は３乃至２０μｍ、又は５.５乃至２０μｍの範囲の厚さを有するか又は、その代わりとして、全フィルムの総重量に基いて１０乃至７０重量％、又は１０乃至６０重量％、又は１５乃至６０重量％の範囲において全フィルムにおいて存在する。


【手続補正６】
【補正対象書類名】明細書
【補正対象項目名】００３２
【補正方法】変更
【補正の内容】
【００３２】
第一シーラント外皮層は、又、非移行性スリップ剤、ポリメチルメタクリレート(ＰＭＭＡ)を含有する。


【手続補正７】
【補正対象書類名】明細書
【補正対象項目名】００３３
【補正方法】変更
【補正の内容】
【００３３】
非移行性スリップ剤は、５乃至２５μｍ、又は７乃至２０μｍ、又は１０乃至１８μｍの範囲における(平均)粒度を有する。その代わりとして、非移行性スリップ剤の粒度は、第一シーラント外皮層の厚さの５％より大きく、又は１０％より大きく、又は１５％より大きく、又は２０％より大きく、又は４０％より大きく、又は５０％より大きく、又は６０％より大きく、又は７０％より大きく、又は１００％より大きくあり得る。


【手続補正８】
【補正対象書類名】明細書
【補正対象項目名】００３５
【補正方法】変更
【補正の内容】
【００３５】
コア層と第一シーラント外皮層の間に別な層は禁じられていないが、一般的にそのような層は、存在させない。


【手続補正９】
【補正対象書類名】明細書
【補正対象項目名】００３７
【補正方法】変更
【補正の内容】
【００３７】
この第二外皮層は、第一シーラント外皮層に含有される非移行性スリップ剤を添加せずに形成され得る。従って、第二外皮層は、第一シーラント外皮層において用いられる非移行性スリップ剤が実質的に存在しないと考えられる。しかし、このことは、最終フィルムの後の取り扱い時に、例えばそのフィルムをロールに巻き取る時に生じ得て、それによって、第一シーラント外皮層からの非移行性粒子が第二外皮層の外表面上に抜け落ちて又は第二外皮層内に埋め込まれる、非移行性スリップ剤の成分の偶発的な存在を排除しない。


【手続補正１０】
【補正対象書類名】明細書
【補正対象項目名】００３９
【補正方法】変更
【補正の内容】
【００３９】
非移行性スリップ剤
ポリジアルキルシロキサン、脂肪酸アミド等のような移行性スリップ剤は、それらの金属被覆される層の表面に移行され得て、金属を蒸着させるのを困難にするか又はフィルム表面からの金属の部分的離層をもたらすというそれらの性質により、本発明の態様の考えられる部分ではない。本発明の態様において、非移行性スリップ剤は、非移行性スリップ剤を含有する第一シーラント外皮層の総重量に基いて、５００乃至１０,０００ｐｐｍ、又は１,０００乃至８,０００ｐｐｍ、又は１,２００乃至６,０００ｐｐｍ、又は１,５００乃至４,０００ｐｐｍの範囲で第一シーラント外皮層において存在する。


【手続補正１１】
【補正対象書類名】明細書
【補正対象項目名】００４０
【補正方法】変更
【補正の内容】
【００４０】
本発明の態様により、押出しの前に、第一シーラント外皮層は、有効量の非移行性スリップ剤と化合され得る。


【手続補正１２】
【補正対象書類名】明細書
【補正対象項目名】００５１
【補正方法】変更
【補正の内容】
【００５１】
実験
物質：
Ｃｈｉｓｓｏ  Ｃｏｒｐｏｒａｔｉｏｎから入手可能なエチレン−プロピレン−ブテン−１ターポリマーであるＣｈｉｓｓｏ  ７７０１
Ｆｉｎａ  Ｏｉｌ  ａｎｄ  Ｃｈｅｍｉｃａｌ  Ｃｏ.から入手可能なポリプロピレンポリマーであるＦｉｎａ  ３３７１
ＥｘｘｏｎＭｏｂｉｌ  Ｃｈｅｍｉｃａｌ  Ｃｏ．(テキサス州、ヒューストン)から入手可能な高密度ポリエチレンポリマーであるＥｘｘｏｎＭｏｂｉｌ  ＨＤ６７０４.６７


【手続補正１３】
【補正対象書類名】明細書
【補正対象項目名】００５２
【補正方法】変更
【補正の内容】
【００５２】
実施例１
同時押出しされた二軸延伸されたフィルム構造体は、ポリプロピレンコア層の第一表面に隣接するＣｈｉｓｓｏ  ７７０１の２６ゲージ(６.５μ)第一シーラント外皮層、及びポリプロピレンコア層の第二表面に隣接する金属被覆適性ＨＤＰＥ(ＥｘｘｏｎＭｏｂｉｌ  ＨＤ６７０４.６７)の第二外皮層を有するポリプロピレンコア層(Ｆｉｎａ  ３３７１)である。総フィルムゲージは９０ゲージ(２３μ)である。この第一シーラント外皮層は、約２,０００ｐｐｍの、ＰＭＭＡ球体[ＥＰＯＳＴＡＲ(登録商標)]である非移行性スリップ剤を含有する。そのＰＭＭＡ球体の平均粒度は１０μｍである。このフィルム構造体は又、フィルムへのアルミニウムの接着を改良するために、かつ積層結合強度を最適にするために、ＨＤＰＥ側に火炎処理されている。


【手続補正１４】
【補正対象書類名】明細書
【補正対象項目名】００５５
【補正方法】変更
【補正の内容】
【００５５】
実施例２
二番目のフィルム構造体は、第一シーラント外皮層厚さは２６ゲージ(６.５μ)から４０ゲージ(１０μ)に増大させた他は、一番目の例と同一である。


【手続補正１５】
【補正対象書類名】特許請求の範囲
【補正対象項目名】全文
【補正方法】変更
【補正の内容】
【特許請求の範囲】
【請求項１】
ａ）第一表面及び第二表面を有し、ポリプロピレンホモポリマー、ポリプロピレン−エチレンコポリマー及びそれらの組合わせから成る群から選ばれる第一のポリマー物質を含有するコア層、
ｂ）前記コア層の前記第一表面に隣接しており、５.５乃至２０μｍの範囲の厚さを有する第一シーラント外皮層であり、
エチレン−プロピレン−ブテン−１ターポリマー、エチレン−プロピレンランダムコポリマー、プロピレン−ブテンコポリマー、低密度ポリエチレンポリマー及びそれらの組合わせから成る群から選ばれる第二のポリマー物質及び
前記第一シーラント外皮層の総重量に基いて１,０００乃至８,０００ｐｐｍの範囲で前記第一シーラント外皮層において存在し、前記第一シーラント外皮層の厚さより少なくとも１０％より大きい粒度である粒子を有する粒状のポリメチルメタクリレートポリマーである非移行性スリップ剤
を含有する第一シーラント外皮層並びに
ｃ）前記コア層の前記第二表面に隣接しており、１.５乃至６μｍの範囲の厚さを有し、高密度ポリエチレン、中密度ポリエチレン及びそれらの組合わせから成る群から選ばれる第三のポリマー物質を含有する第二外皮層
を含む、二軸延伸された複数層フィルム。
【請求項２】
粒状ポリメチルメタクリレートポリマーが、その粒度が、前記第一シーラント外皮層の厚さよりも少なくとも１５％大きい粒子、前記第一シーラント外皮層の厚さよりも少なくとも２０％大きい粒子、及び前記第一シーラント外皮層の厚さよりも少なくとも４０％大きい粒子から成る群から選ばれる粒子を有する、請求項１に記載の二軸延伸された複数層フィルム。
【請求項３】
前記第二外皮層が、その層に蒸着された、アルミニウム、亜鉛、金又は銀から構成される金属の薄層を有する、請求項２に記載の二軸延伸された複数層フィルム。
【請求項４】
前記第一シーラント層の厚さが、５.５乃至１０μｍの範囲である、請求項１に記載の二軸延伸された複数層フィルム。
【請求項５】
前記非移行性スリップ剤が、前記第一シーラント外皮層の総重量に基いて１,２００乃至６，０００ｐｐｍの範囲で前記第一シーラント外皮層において存在する、請求項１に記載の二軸延伸された複数層フィルム。
【請求項６】
粒状ポリメチルメタクリレートポリマーが、その粒度が、前記第一シーラント外皮層の厚さよりも少なくとも１５％大きい粒子、前記第一シーラント外皮層の厚さよりも少なくとも２０％大きい粒子、及び前記第一シーラント外皮層の厚さよりも少なくとも４０％大きい粒子から成る群から選ばれる粒子を有する、請求項５に記載の二軸延伸された複数層フィルム。
【請求項７】
前記第二外皮層が、その層に蒸着された、アルミニウム、亜鉛、金又は銀から構成される金属の薄層を有する、請求項６に記載の二軸延伸された複数層フィルム。
【請求項８】
粒状ポリメチルメタクリレートポリマーが、７乃至２０μｍの範囲である平均粒度を有する、請求項１に記載の二軸延伸された複数層フィルム。
【請求項９】
前記非移行性スリップ剤が、前記第一シーラント外皮層の総重量に基いて１,２００乃至６,０００ｐｐｍの範囲で前記第一シーラント外皮層において存在する、請求項８に記載の二軸延伸された複数層フィルム。
【請求項１０】
前記第二外皮層が、その層に蒸着された、アルミニウム、亜鉛、金又は銀から構成される金属の薄層を有する、請求項９に記載の二軸延伸された複数層フィルム。
【請求項１１】
ａ）エチレン−プロピレン−ブテン−１ターポリマー及び粒状ポリメチルメタクリレートポリマーを含有し、５.５乃至１０μｍの範囲の厚さを有する第一シーラント外皮層であり、粒状ポリメチルメタクリレートポリマーが、７乃至２０μｍの範囲の平均粒度を有し、前記第一シーラント外皮層の総重量に基いて１,０００乃至８,０００ｐｐｍの範囲で前記第一シーラント外皮層において存在する第一シーラント外皮層、
ｂ）アイソタクチックポリプロピレンポリマーを含有し、第一表面及び第二表面を有するコア層であり、前記コア層の前記第一表面が前記第一シーラント外皮層と隣接している、コア層及び
ｃ）高密度ポリエチレンを含有し、１.５乃至６μｍの範囲の厚さを有し、前記コア層の前記第二表面に隣接している第二外皮層
を含む、二軸延伸された三層フィルムを有する包装材。
【請求項１２】
前記第二外皮層が、その層に蒸着された、アルミニウム、亜鉛、金又は銀から構成される金属の薄層を有する、請求項１１に記載の包装材。
【請求項１３】
粒状ポリメチルメタクリレートポリマーが、その粒度が、前記第一シーラント外皮層の厚さの２０％より大きい粒子、前記第一シーラント外皮層の厚さの４０％より大きい粒子、及び前記第一シーラント外皮層の厚さの５０％より大きい粒子から成る群から選ばれる粒子を有する、請求項１２に記載の包装材。
【請求項１４】
前記第二外皮層が、その層に蒸着された、アルミニウム、亜鉛、金又は銀から構成される金属の薄層を有する、請求項１３に記載の包装材。
【請求項１５】
前記粒状ポリメチルメタクリレートが、１,２００乃至６,０００ｐｐｍの範囲で前記第一シーラント外皮層において存在し、前記第二外皮層の厚さが、１.５乃至３.５μｍの範囲である、請求項１１に記載の包装材。
【請求項１６】
前記第二外皮層が、その層に蒸着された、アルミニウム、亜鉛、金又は銀から構成される金属の薄層を有する、請求項１５に記載の包装材。
【請求項１７】
ａ）アイソタクチックポリプロピレンポリマーを含有し、第一表面及び第二表面を有するコア層、
ｂ）前記コア層の前記第一表面に隣接しており、５.５乃至１０μｍの範囲の厚さを有する第一シーラント外皮層であり、
３乃至２０μｍの範囲である平均粒度を有し、前記第一シーラント外皮層の総重量に基いて１,２００乃至６,０００ｐｐｍの範囲で前記第一シーラント外皮層において存在する粒状のポリメチルメタクリレートポリマーを含有する第一シーラント外皮層及び
ｃ）高密度ポリエチレンポリマーから構成され、前記コア層の前記第二表面に隣接しており、１.５乃至６μｍの範囲の厚さを有する金属被覆適性層であり、その層に蒸着された、アルミニウム、亜鉛、金又は銀から構成される金属の薄層を有する金属被覆適性層
を有する二軸延伸された金属被覆された複数層フィルムを有する、スナック用包装材。
【請求項１８】
粒状ポリメチルメタクリレートポリマーが、その粒度が、前記第一シーラント外皮層の厚さの２０％より大きい粒子、前記第一シーラント外皮層の厚さの４０％より大きい粒子、及び前記第一シーラント外皮層の厚さの５０％より大きい粒子から成る群から選ばれる粒子を有する、請求項１７に記載のスナック用包装材。
【請求項１９】
前記第一シーラント層が、エチレン−プロピレン−ブテン−１ターポリマー、エチレン−プロピレンランダムコポリマー、プロピレン−ブテンコポリマー、低密度ポリエチレンポリマー及びそれらの組合わせから成る群から選ばれる第四のポリマー物質をさらに含有する、請求項１７に記載のスナック用包装材。
【国際調査報告】
2004533354.tif 000021
2004533354.tif 000022